(57)【特許請求の範囲】
【請求項１】
炭素繊維糸が縦方向に配置されたタフタ布（ＴＣ布）、又は３上１下又は４上１下の織生地と、機械編生地と、を含む組み合わせであって、
前記織生地及び前記ＴＣ布はそれぞれ長いベクトルを有する表面を有し、
前記機械編生地は、第１のベクトル及び第２のベクトル、又は粗さベクトルを有し、
前記長いベクトルの方向は、前記機械編生地の前記第１のベクトル及び第２のベクトル又は前記粗さベクトルに対して４５度から１３５度のベクトル角度で、全方向の移動に伴う低摩擦をもたらし、前記機械編生地の前記第１のベクトル及び第２のベクトル又は前記粗さベクトルに対して平行な方向は、横方向又は縦方向の両方の移動に対してではなく、横方向又は縦方向のいずれかにおける移動に伴う高摩擦をもたらす、組み合わせ。
【請求項２】
前記生地は、前記織生地又は前記ＴＣ布のいずれかの表面が、前記機械編生地に対して直交するベクトル角度で並び、摩擦を低減するように配置される、請求項１に記載の組み合わせ。
【請求項３】
前記機械編生地の前記第１のベクトル又は前記粗さベクトルと、前記織生地又は前記ＴＣ布の前記長いベクトルとは、前記機械編生地の表面の一部において平行である、請求項１又は２に記載の組み合わせ。
【請求項４】
前記生地は、横移動の摩擦を低減するように配置される、請求項１〜３のいずれか１項に記載の組合せ。
【請求項５】
前記機械編生地は、衣服に含まれる、請求項１〜４のいずれか１項に記載の組合せ。
【請求項６】
前記衣服が、ナイトガウン、病衣、肌着、パンツ、パジャマ、シャツ、ドレス、ショーツ、ボクサーパンツ、スカート、靴下、運動着、袖、内張り、運動競技のパッド及びガードの下のすね当て、装具及び支持具からなる群から選択される、請求項５に記載の組合せ。
【請求項７】
前記衣服は第１のセクション及び第２のセクションをさらに含み、
前記織生地又は前記ＴＣ布のいずれかの前記表面における前記第１のベクトルは、前記衣服の前記第１のセクションにおける前記機械編生地の前記表面の前記長さベクトル又は前記粗さベクトルに対して平行である、請求項５又は６に記載の組み合わせ。
【請求項８】
前記織生地又は前記ＴＣ布の前記表面の前記第１のベクトルは、前記衣服の前記第２のセクションにおける前記機械編生地の前記表面の前記長いベクトル又は前記粗さベクトルに対して直交する、請求項７に記載の組み合わせ。
【請求項９】
前記織生地又は前記ＴＣ布は、シート又はシート状のパネルである、請求項１〜８のいずれか１項に記載の組み合わせ。
【請求項１０】
前記織生地又は前記ＴＣ布は、シート状のパネルであり、前記シートの残りは、前記機械編生地と前記シートの前記残りとの間の摩擦を増加させるように構成される、請求項９に記載の組み合わせ。
【請求項１１】
前記織生地又は前記ＴＣ布に取り付けられる障壁領域をさらに含む請求項１〜９のいずれか１項に記載の組み合わせ。
【請求項１２】
前記障壁領域は、異なる布である、請求項１１に記載の組み合わせ。
【請求項１３】
前記織生地又は前記ＴＣ布は、３上１下又は４上１下の織生地である請求項１〜１２のいずれか１項に記載の組み合わせ。
【請求項１４】
前記織生地又は前記ＴＣ布は、前記ＴＣ布である請求項１〜１２のいずれか１項に記載の組み合わせ。
【発明の詳細な説明】
【技術分野】
【０００１】
本技術は、使用者とベッド、椅子、車の座席などの表面との摩擦を低減する生地（ｆａｂｒｉｃ）の特定の組合せの使用に関する。より具体的には、本技術は、織生地（ｗｅａｖｅ  ｆａｂｒｉｃ）でできたカバーと組み合わせた、伸縮性機械編生地（ｋｎｉｔ  ｆａｂｒｉｃ）でできた衣服、又はその逆に関する。
【背景技術】
【０００２】
人々が年をとるにつれ、我々は、自宅に住んで身体介護を必要とする人の数が増加していることに直面する。自宅で年をとり、それによって、推定需要よりも少ない住宅型介護施設に入所せずにすませたいという望みをかなえるヘルスケア支援システムが次第に開発されてきている。ほとんどの人は、家の周りを自由かつ安全に歩行できなくなることが、自宅を離れ、介護施設に移らなければならない主な理由と考えているが、多数の高齢者を悩ませるはるかに油断のならない移動性の問題がある。そのうち最も重要なことの１つは、椅子、ベッド、車の座席などの表面に移動できることである。同様に重要なことは、衣類を容易に着脱できないことである。当然、これらの心配は、移動性の問題がある若年者でも同様に重要である。安静時の移動性を改善すると、多数の人々の夜の睡眠を改善できることも考えられる。
【０００３】
人と表面の摩擦を低減する問題に取り組んだ先行技術がある。この先行技術の大部分は、寝たきりの人のじょくそう及び関連疾患の軽減や、仰臥位の患者を移動させる介護者の補助を対象とする。例えば、特許文献１は、２層のトリコット生地でできた２枚重ねの生地低摩擦界面を開示している。各層は光沢面を有し、２層の生地の光沢面は対向している。生地の各層は機械方向Ｍを有し、複数の層の生地は、一層の機械方向Ｍが他層に垂直であるように位置する。衣服は、低摩擦域、及び低摩擦域に隣接した高摩擦域を含み、高摩擦域の材料は、低摩擦域の材料と異なる。低摩擦域は、対向した光沢面を有する２層の生地を含み、その機械方向Ｍは垂直に配向している。生物に衣服を着せることを含む、皮膚創傷を防止又は治療する方法も記述されている。
【０００４】
別の一例は、特許文献２にあり、創傷、火傷、じょくそうなどの摩擦を防止するために肘、膝、脚、ふくらはぎなどに使用される選択的体部分保護手段が開示されている。保護手段は、体部分に接触する第１の不織布、及び第１の不織布に接触する第２の摩擦のない生地、及び第２の摩擦のない生地に接触し、支持体上に置かれた第３の摩擦のない生地を含む。第１及び第２の生地は、典型的には、選択的体部分を包むように形成され、連結される。
【０００５】
生地間の摩擦を低減する技術の別の適用例は、患者の移動にある。特許文献３においては、ベッド、静止面（ｒｅｓｔｉｎｇ  ｓｕｒｆａｃｅ）、検査台などに横臥した人体の移動を容易にするのに有用である生地装置が開示されている。生地装置は、ＨＡＮＤＩ−ＷＩＰＥ（登録商標）材料に類似した不織材料でできた第１の生地を含む。この第１の生地は、織られた合成材料、更にはプラスチックシートなどの比較的摩擦のない材料の同一サイズ及び形状の第２の生地に固定される。
【０００６】
別の一例は特許文献４にあり、患者移動の方法及び装置が開示されており、不明な低摩擦材料を使用して、仰臥位の人や他の体を２つのプラットフォーム間で移動又は移送するのを助け、平均未満の力の単一の介護者が非改良ベッドと例えば輸送装置の一部であり得る第２の表面の間のかかる移送を実施することを可能にするものである。
【０００７】
特許文献５及び特許文献６においては、ポリエステル繊維の同じ織りの第２の層に付着し隣接する上部及び下部の織られた表面を有する、織られたポリエステル繊維の第１の層で構築された低摩擦生地が開示されている。第２の層は、上面及び下面を有する。生地はサテン織り（上４下１（ｏｖｅｒ  ｆｏｕｒ  ａｎｄ  ｕｎｄｅｒ  ｏｎｅ））を有する。織りパターンの縦糸中にまっすぐな糸を含む織られた層の各々。層の織りは、互いに９０度の角度で配向している。この生地は、靴下、包帯、靴の中敷き、シート、枕カバー及び他の寝具（ｂｅｄ  ｌｉｎｅｎ）における使用が企図される。
【０００８】
特に移動性又は柔軟性が低下した人々のために着脱が容易であり、快適である衣類と、衣類と一緒に使用したときに少なくとも１方向の低摩擦移動と少なくとも１つの別の方向の高摩擦移動をもたらす生地表面とを含む組合せが必要である。
【先行技術文献】
【特許文献】
【０００９】
【特許文献１】米国特許出願公開第２０１１０１６７５３２号公報
【特許文献２】米国特許第５，１２３，１１３号明細書
【特許文献３】米国特許第４，９４４，０５３号明細書
【特許文献４】米国特許第６，３４９，４３２号明細書
【特許文献５】米国特許第７，２８１，５４９号明細書
【特許文献６】米国特許出願公開第２００８０１２１３０５号公報
【発明の概要】
【課題を解決するための手段】
【００１０】
本技術は、１方向以上、すなわち前後横方向、又は上下、縦方向の低摩擦移動、及び好ましくは、少なくとも１つの別の方向の高摩擦を可能にする組合せを提供する。有利には、生地組合せを選択することによって、適切に選択された生地と組み合わせたときに以下を与える、快適で着脱が容易な衣類を得ることができる。
【００１１】
１．縦方向に高摩擦であり、したがって縦の移動が制限される、良好な前後の横移動、
２．横方向に高摩擦であり、したがって横の移動が制限される、良好な上下の縦移動、
３．横方向に低摩擦である、１方向のみ、好ましくは上向きに良好な縦移動、
４．全方向においてすべての配向でほとんどの試験生地と低摩擦であるタフタを含む、全方向において１つ以上の配向で低摩擦、及び
５．全方向の低摩擦と、縦方向に高摩擦である良好な前後の横移動、又は１方向のみの良好な縦移動との組合せ。
【００１２】
特に、本技術は、衣服と１層の織生地とを含む低摩擦組合せを提供する。衣服は、第１のベクトル又は粗さベクトルを有する表面を有する機械編生地を含む。織生地は、長いベクトル及び短いベクトル、又は粗さベクトルを有する表面を含む。機械編生地の表面の少なくとも一部は、織生地の表面と約４５度から約１３５度のベクトル角度で接触して、衣服と織生地の摩擦を低減するように構成される。
【００１３】
好ましくは、ベクトル角度は約９０度である。
【００１４】
衣服は、好ましくは、ナイトガウン、病衣、肌着、パンツ、パジャマ、シャツ、ドレス、ショーツ、ボクサーパンツ、スカート、靴下、運動着、袖、内張り、運動競技のパッド及びガードの下のすね当て、装具及び支持具からなる群から選択される。
【００１５】
４．機械編生地が、各々絹、ポリエステル又はナイロンの１種類以上を含むジャージ編み、ピケ、トリコット、インターロック編み又はマイクロメッシュである、請求項３に記載の組合せ。
【００１６】
有利には、機械編生地は、各々絹、ポリエステル又はナイロンの１種類以上を含むジャージ編み、ピケ、トリコット、インターロック編み又はマイクロメッシュである。
【００１７】
機械編みは、エラステインを含んでも、含まなくてもよい。
【００１８】
織生地は、エラステインを含む又は含まない、サテン織りとすることができる。
【００１９】
好ましくは、織生地は、シート又はシート状のパネル（ａ  ｐａｎｅｌ  ｉｎ  ａ  ｓｈｅｅｔ）である。
【００２０】
最も好ましくは、機械編生地は、ポリエステルインターロック編みである。
【００２１】
好ましくは、衣服の機械編生地の一部は、衣服と織生地の摩擦を低減する向きに調整され、衣服の残りは、衣服とシートの摩擦を増加させる向きに調整される。
【００２２】
あるいは、シートの一部は、衣服とシートの摩擦を低減する向きに調整され、シートの残りは、衣服とシートの摩擦を増加させる向きに調整される。
【００２３】
別の一実施形態においては、衣服と１層の織生地とを含む、方向選択的な摩擦を有する組合せを提供する。衣服は、第１のベクトル又は粗さベクトルを有する表面を有する機械編生地を含む。織生地は、長いベクトル及び短いベクトル又は粗さベクトルを有する。織生地の表面の一部のみが、横又は縦移動の一方のみに対して、衣服と織生地の摩擦を増加させるように、機械編生地と約０度から約１５度のベクトル角度で接触する向きに調整される。
【００２４】
好ましくは、機械編生地の第１のベクトル又は粗さベクトルと織生地の長いベクトル又は粗さベクトルは、織生地の表面の一部において平行である。
【００２５】
有利には、生地は、横移動の摩擦を低減する向きに調整される。
【００２６】
好ましくは、機械編生地の表面は粗さベクトルを有する。
【００２７】
好ましくは、機械編生地は、（エラステインを含む又は含まない）ポリエステルインターロック編みであり、織生地は１００％ポリエステルである。
【００２８】
好ましくは、織生地は、シート又はシート状のパネルである。
【００２９】
別の一実施形態においては、第１のベクトル又は粗さベクトルを有する表面を有する機械編生地である第１の層と、長いベクトル及び短いベクトル又は粗さベクトルを有する上面を有する織生地である第２の層とを含む、組合せを提供する。第１の層の表面は第２の層の上面と接触する。第２の層の長いベクトル又は粗さベクトルに対する第１の層の第１のベクトル又は粗さベクトルの配向は、第１の層と第２の層の摩擦を制御し、使用時、層間の摩擦が低下するように、又は横若しくは縦移動の一方のみで摩擦が選択的に低下するようにこれらの層が配向される。
【００３０】
好ましくは、織生地は衣服である。
【００３１】
より好ましくは、衣服は、ナイトガウン、病衣、肌着、パンツ、パジャマ、シャツ、ショーツ、ボクサーパンツ、スカート、ドレス、靴下、運動着、運動競技のパッド及びガードの下の袖及びすね当て、装具及び支持具からなる群から選択される。
【００３２】
最も好ましくは、横移動が低摩擦であり、縦移動が高摩擦である。
【００３３】
有利には、第１の層の第１のベクトル又は粗さベクトルは、組合せの第１のセクションにおいて第２の層の長い又は粗さベクトルに平行である。
【００３４】
さらに、第１の層の第１のベクトル又は粗さベクトルは、組合せの第２のセクションにおいて第２の層の長い又は粗さベクトルに直交する。
【００３５】
別の一実施形態においては、患者を表面上で移動させるのを助けるアームチューブを提供する。スリーブは、アームチューブと適切に選択された衣服を着た患者の間で低摩擦を生じるベクトル角度を与えるように配置された第１の生地を含む上側と、アームチューブと適切に選択された表面の間で低摩擦を生じるベクトル角度を与えるように配置された第２の生地を含む下側とを含む。
【００３６】
好ましくは、上側は織生地であり、患者衣服は機械編生地であり、下側は機械編生地であり、表面は織生地であり、ベクトル角度は約９０度である。
【００３７】
別の一実施形態においては、機械編生地と１００％ポリエステルタフタ生地を含む組合せを提供する。機械編生地は粗さベクトルを有し、タフタ生地は粗さベクトルを有し、粗さベクトルの配向はベクトル角度を規定する。生地間の摩擦は、すべてのベクトル角度で低い。
【００３８】
別の一実施形態においては、３上１下又は４上１下の織生地と機械編生地を含む組合せを提供する。織生地は長いベクトルを有し、機械編生地は第１のベクトル及び第２のベクトルを有する。第１及び第２のベクトルに対する長いベクトルの直交又は平行配向は、一方の配向では全方向の移動に伴う低摩擦をもたらし、他方の配向では両方ではないが横又は縦方向の移動に伴う高摩擦をもたらす。
【００３９】
更に別の一実施形態においては、１個を超える第１のベクトル、第２のベクトル又は粗さベクトルを所与の表面に有する機械編生地を提供する。１個を超えるベクトルは、生地内に異なる摩擦域をもたらす。
【００４０】
更に別の一実施形態においては、１個を超える長いベクトル又は粗さベクトルを所与の表面に有する織生地を提供する。１個を超えるベクトルは、生地内に異なる摩擦域をもたらす。
【００４１】
更に別の一実施形態においては、絹平織生地又はサテン織生地と絹機械編生地を含む組合せを提供する。平織生地は粗さベクトルを有し、サテン織生地は長いベクトルを有し、機械編生地は第１のベクトルを有する。ベクトルの直交配向は、全方向の移動に伴う低摩擦をもたらし、ベクトルの平行配向は、横又は縦方向の移動に伴う高摩擦をもたらす。
【図面の簡単な説明】
【００４２】
【図１】本技術の組合せである。
【図２】図１の組合せの織りの詳細を示す。
【図３】本技術の粗さベクトルを示す。
【図４】所望の結果及び使用する生地に応じて、機械編生地と織生地を組み合わせて、種々のベクトル角度を与える。
【図５】アームチューブを示す。
【発明を実施するための形態】
【００４３】
定義：
サテン生地：
サテン生地は、３上１（ｔｈｒｅｅ  ｏｖｅｒ  ｏｎｅ）又は４上１織りの生地である。サテン生地は、綿、絹及び合成を含めて、ただしそれだけに限定されないある範囲の繊維で作製することができる。
【００４４】
横編み：
横編みは、輪になって横の列、すなわちコースを形成する単糸でできており、各列は、前の列の上に構築される。すべての横編みは３つの基本カテゴリ、すなわち表編みと裏編み（ｐｕｒｌ  ｓｔｉｔｃｈｅｓ）の組合せであるゴム編み（ｒｉｂ  ｋｎｉｔｓ）、裏編み単独でできたパール編み（ｐｕｒｌ  ｋｎｉｔｓ）、及び表側が表編みで裏側が裏編みでできたジャージ編みに分類される。機械編生地のみが本技術に包含される。
【００４５】
縦編み：
縦編みは、同時に垂直に輪になって生地を形成する複数の平行な糸でできている。縦編みと横編みはどちらも、円筒の生地を製造する丸編機、又は平らな反物（ｙａｒｄａｇｅ）を供給する横編機で製造することができる。
【００４６】
トリコット：
表地が細かい長手方向畝を有し、裏地が横方向畝を有する。一部の機械は、複雑なパターンを生成することができ、一部の機械は、追加の風合い又は色のための横糸挿入（横方向に挿入された余分な糸）を組み込むことができる。トリコットは、長手方向に幾らか伸び、又は横方向に幾らか伸びる。
【００４７】
インターロック生地：
各々単糸でできた２枚の単純な畝織りを「編み合わせ（ｉｎｔｅｒ−ｋｎｉｔｔｉｎｇ）」又は両面編みすることによって製造された複合生地。一般に、長手方向に広がる細かい畝を有する。生地の表と裏は、同じように見え、裏返しても使える。
【００４８】
インターロック編み：
同時に２枚の編みを有し、より厚く、より重い１枚を形成する生地。ジャージ編みよりも自然に伸び、両面が同じ外観及び感触である。粗さベクトルを有する。
【００４９】
ジャージ編み：
平編み又はシングル編みとも称される。明確な表面と裏面を有し、細かい畝が生地の表側（外側）の長手方向に広がり、半円形のループが裏面全体に広がる。外面は内面よりも滑らかである。編み目及び繊維の多数の変化によって、繊細な透かしから重く厚く重なった生地まで、多種多様なシングル編みを生成する。ほとんど又は全く長手方向に伸びず、横方向の伸びは様々である。
【００５０】
ピケ編み：ハニカム又はメッシュとしても知られるシングル編み構成。
【００５１】
タフタ：
タフタは、平織生地（上１下１）である。２枚のタフタを試験に使用する。１枚は、縦方向に配列した炭素繊維糸を含み、もう１枚は炭素繊維糸を含まない。
【００５２】
マイクロメッシュ：
マイクロメッシュは編みの一つである。
【００５３】
超極細繊維生地：
超極細繊維生地は平織りであり、他のほとんどの生地よりもストランド１本当たりの巻き糸（ｔｅｎｄｒｉｌｓ  ｏｆ  ｙａｒｎ）がかなり多い。例えば、他の生地がストランド１本当たり７０〜８０本の巻き糸であり得るのに対して、超極細繊維は、ストランド１本当たり約２１６本の巻き糸であり得る。
【００５４】
長いベクトル：
サテン織り又はサテンタイプの織りにおける「上」糸の長さ方向のベクトル。換言すれば、下１上４織りにおける「４」の方向、及び下１上３織りにおける「３」の方向。長いベクトルは、編みにおける畝の長さ方向のベクトルでもある。長いベクトルは、織り又は編みに肉眼で見える差があるときに使用される。
【００５５】
粗さベクトル：
摩擦が最低になる平織生地又は編生地の移動方向のベクトル。粗さベクトルは、織り又は編みに肉眼で見える差がないが、織り又は編みに顕微鏡的差があるときに使用される。
【００５６】
４つの移動方向：
本技術においては、４つの移動方向によって全方向の移動を示す。
【００５７】
２つの移動方向：
本技術においては、２つの移動方向によって、横移動が良好であり縦移動が不満足であること、又は横移動が不満足であり縦移動が良好であることを示す。あるいは、生地を横に動かすと摩擦が大きく、生地を縦に動かすと摩擦が小さい、又はその逆と定義することができる。
【００５８】
直交：
本技術に関連して、直交とは、ベクトル間の約９０度の角度を指す。
【００５９】
平行：
本技術に関連して、平行とは、ベクトル間の約０度の角度を指す。
【００６０】
ベクトル：
本技術に関連して、すべてのベクトルは双方向ベクトルである。
【００６１】
被覆表面：
本技術に関連して、被覆表面とは、２つのタイプのコーティングのうち１つを指す。１つは、編み上げ後の編生地の上に、浴を介して、化学物質を置く局所的処理である。化学物質は、最終的に洗い流される。第２の方法は、編み上げ前に糸を浸漬させる。これは、洗い流さず、環境を考慮したものである。これは、摩擦に影響しないと予想される。
【００６２】
横方向と縦方向は、相対用語として使用され、必ずしも機械方向を横切る移動や機械方向に沿った移動を示さないが、示す場合もある。
【００６３】
記述：
一般に１０で示される組合せを図１に示す。織生地１２は、機械編生地１４と相互作用する。図１に示したように、編生地１４は、第１の表面１６及び第２の表面１８を有する。ほとんどの編生地は、畝又は他の識別可能な彫刻様模様（ｓｃｕｌｐｔｕｒｉｎｇ）を第１の表面１６に有し、畝又は他の識別可能な彫刻様模様を第２の表面１８に有する。２つの表面の畝は、一般に直交している。第１の表面１６の畝の方向を第１のベクトル２０と称し、第２の表面１８の畝の方向を第２のベクトル２２と称する。畝の方向に沿った移動は、摩擦係数が低くなる。
【００６４】
実験によって、畝や明らかな方向性を持たず、したがって第１又は第２のベクトルを持たないインターロック編みは、粗さベクトルを有することがわかった。（図３に示した）粗さベクトル４０は、生地の層間の微視的相互作用をもたらす。理論に拘泥するものではないが、これは、異なる糸、異なる繊維タイプ、ブレンドタイプ、ブレンド比、糸構造、生地構造、ひだ及びひだの高さ、圧縮率、並びに張力の使用によって生じ得る。
【００６５】
図２に示したように、織生地１４は、好ましくは、（サテン織りと称される）下１上４織りであるが、下１上３織りでもよい。後者は、より耐久性があり、ほぐれにくい生地を与えるが、横糸上の縦糸、又は縦糸上の横糸の長さがそれでも十分であり、低摩擦係数を可能にするものである。縦糸上の横糸であろうと、横糸上の縦糸であろうと、第１の織面２４は、上３  ２６であり、したがって表面がより平坦であり、第２の織面２８は、下１  ３０であり、したがって表面の彫刻様模様が多い。第１の織面２４の生地の方向は、上３  ２６で定義され、長いベクトル３０と称し、長いベクトル３０に直交した生地の方向が短いベクトル３２である。したがって、長いベクトル３０は、摩擦係数が低くなる方向である。
【００６６】
図３に示したように、不均衡な平織生地は、長いベクトル３０ではなく粗さベクトル４０を有すると定義される。長いベクトル３０は、生地の層間の肉眼で見える相互作用をもたらすのに対して、粗さベクトル４０は生地の層間の微視的相互作用をもたらす。不均衡な平織りは、異なる糸、異なる繊維タイプ、ブレンドタイプ、ブレンド比、糸構造、生地構造、ひだ及びひだの高さ、圧縮率、並びに張力の使用によって生じ得る。
【００６７】
図４に示したように、所望の結果及び使用する生地に応じて、機械編生地１４と織生地１２を組み合わせて、種々のベクトル角度３４を与える。一般に、全方向の低摩擦係数は、第１のベクトル２０と第２のベクトル２２の一方が長いベクトル３０又は粗さベクトル４０に直交するように機械編生地１４と織生地１２を併用したときに得ることができるが、これは、必ずしも下表に見られる例とは限らない。適切なベクトル角度３４は、約４５から約１３５度、好ましくは約６０から約１２０度、更により好ましくは約８０から約１００度、最も好ましくは約９０度とすることができる。
【００６８】
図５に示したように、生地は、機械編生地衣服３６と織生地表面３８として組み合わせることができ、織生地表面３８は、シート、車の座席カバー、椅子のカバー、長靴の内張り、靴の内張り、運動マットカバー、移動用ボードカバー、運動競技のパッド及びガード、装具及び支持具の内張りなどとすることができる。機械編生地衣服３６は、パジャマ、寝巻き、シャツ、ショーツ、ボクサーパンツ、パンツ、スカート、靴下、運動着、運動競技のパッド及びガードの下の袖及びすね当て、装具及び支持具などとすることができる。この組合せの利点は、衣服の着脱が容易であり、高齢者、けが人又は虚弱者にはかなり有利であることであり、衣服が幾らかの柔軟性と伸びを与え、通気性があることが多く、ウィッキング性（ｗｉｃｋｉｎｇ）があることが多く、抗菌であることが多いことである。
【００６９】
あるいは、生地は、機械編生地表面と織生地衣服において組み合わせることができ、機械編生地表面は、シート、車の座席カバー、椅子のカバー、長靴の内張り、靴の内張り、運動マットカバー、移動用ボードカバー、運動競技のパッド及びガード、装具及び支持具の内張りなどとすることができる。織生地衣服は、パジャマ、寝巻き、シャツ、ショーツ、ボクサーパンツ、パンツ、スカート、ドレス、靴下、運動着、運動競技のパッド及びガードの下の袖及びすね当て、装具及び支持具などとすることができる。この組合せの利点は、機械編生地表面が幾らかの柔軟性と伸びを与え、通気性があることが多く、ウィッキング性があることが多く、抗菌であることが多いことである。織生地としては、エラステインが挙げられる。そのため、生地の柔軟性と伸びが増加するので、衣服の着脱が容易になる。
【００７０】
先行技術によれば、サテン織りとサテン織り（ｓａｔｉｎ  ｗｅａｖｅ  ｏｎ  ｓａｔｉｎ  ｗｅａｖｅ）、又はトリコットとトリコットは、生地を直角に並べると摩擦係数を低下させることができるが、織りと編みの組合せでも、平行又は直角に配向して、これら２つの極めて異なる生地タイプ間の摩擦を低くすることができるかどうかは予想できないであろう。この知見によって、本発明者らは、衣類又はカバーとしての各生地の利点を活用することができ、低摩擦をもたらす組合せを提供することができる。別の知見は、任意の配向のタフタが、試験した編生地のほぼどれと一緒に使用しても、全方向で低摩擦を与えたことであった。
【００７１】
有利なことには、様々な摩擦係数を得ることができる。換言すれば、特定の組合せを使用することによって、２方向、例えば横（前後）の摩擦係数を低くすることができ、他の２方向、例えば縦（前後）の摩擦係数を高くすることができる。さらに、低摩擦係数は、１方向、例えば、横後方ではなく、縦後方でも前方でもなく、横前方で得ることができる。これによって、極めて選択的な移動制御が可能になる。
【００７２】
これらは、以下の実施例によって裏付けられる。
【実施例】
【００７３】
実施例１
摩擦係数は、加重ディスク（ｗｅｉｇｈｔｅｄ  ｄｉｓｃ）及び滑り板を使用して求める。織生地がディスク又は滑り板の一方を覆い、機械編生地が他方を覆う。滑り板を設定角度で保持し、加重ディスクが滑り板の長さを移動する時間を測定する。速い移動時間に対して低摩擦を記録し、遅い移動時間に対して高摩擦を記録する。４つの移動方向を測定し、結果を記録した。全４方向で低摩擦であることは、２枚の生地が、すべての移動方向で低摩擦界面を有することを示す。実施例２から７においては、織生地は、サテン［８３％／１７％ポリエステル／綿］、上４、下１織り，２タイプの１００％ポリエステルタフタ不均衡平織り、一方は炭素繊維糸あり、他方は炭素繊維糸なし、耐久性はっ水（ＤＷＲ：Ｄｕｒａｂｌｅ  Ｗａｔｅｒ  Ｒｅｐｅｌｌｅｎｔ）被覆１００％ポリエステル不均衡平織超極細繊維、及び１００％ポリエステル不均衡平織超極細繊維であった。
【００７４】
実施例２
織生地は、サテン［８３％／１７％ポリエステル／綿］、炭素繊維糸を含む１００％ポリエステルタフタ、１００％ポリエステルタフタ、ＤＷＲ被覆１００％ポリエステル超極細繊維、及び１００％ポリエステル超極細繊維であった。試験した編生地は、実施例１の方法を用いた、８７％／１３％ポリエステル／スパンデックス（登録商標）［エラステイン］［弾性繊維］であった（表１参照）。この生地は、ジャージ縦編みである。８７％／１３％ポリエステルスパンデックス編生地の第１の表面又は第２の表面を織生地の第１の織面に対して使用したかどうかにかかわらず、第１又は第２のベクトルが、サテンの場合は長いベクトル、炭素繊維を含む１００％ポリエステルの場合は粗さベクトルに直交していると、４方向で低摩擦が得られた。ベクトル角度を小さくしてゼロにすると、すなわち、第１又は第２のベクトルを長いベクトル又は粗さベクトルに平行にすると、長いベクトルに沿って低摩擦になり、短いベクトルに沿って高摩擦になった。これは、４（全）方向の滑走を妨げるものではあるが、２方向の移動又は滑走の可能性をもたらすものである。したがって、例えば、使用者が傾斜したベッドにいる場合、生地の配向は、横移動が容易になり、縦移動が妨げられるようなものであり、したがって使用者が適所から滑り、ベッドの足下に落ちることになる問題を軽減又は改善する。残念ながら、より良好な横移動を与えるのは編みの裏面である。ＤＷＲ被覆１００％ポリエステル超極細繊維生地は、第１又は第２のベクトルが粗さベクトルに直交又は平行であると２方向で低摩擦をもたらし、他の２方向で高摩擦をもたらした。したがって、この生地組合せは、縦移動が望ましく、横移動が望ましくない状況、又は横移動が望ましく、縦移動が望ましくない状況に適しているであろう。１００％超極細繊維ポリエステルは、第１又は第２のベクトルが粗さベクトルに直交していると２方向で中低摩擦をもたらし、これらのベクトルが粗さベクトルに平行であると極めて高い摩擦をもたらした。したがって、この生地は、中低レベルの低下した摩擦の横移動が望ましいときに有用であり得る。
【００７５】
表１：８７％／１３％ポリエステル／スパンデックスジャージ編みと織生地。数値は、滑走方向の数を表し、４Ｌは全方向を示し、２Ｌは方向選択性（横又は縦）を示す。文字は摩擦を示し、Ｌは低摩擦であり、ＭＬは中低摩擦であり、Ｍは中摩擦であり、Ｈは高摩擦である。
【表１】
0006360497.tif 000002
【００７６】
実施例３
織生地は、サテン［８３％／１７％ポリエステル／綿］、炭素繊維糸を含む１００％ポリエステルタフタ、１００％ポリエステルタフタ（炭素繊維糸なし）、ＤＷＲ被覆１００％ポリエステル超極細繊維、及び１００％ポリエステル超極細繊維であった。試験した編生地は、実施例１の方法を用いたトリコット［１００％アントロン（登録商標）ナイロン］であった（表２参照）。これは機械編生地である。トリコット編生地の第１の表面又は第２の表面を織生地の第１の織面に対して使用したかどうかにかかわらず、第１又は第２のベクトルが、サテンの場合は長いベクトル、炭素繊維糸を含む又は含まない１００％ポリエステルタフタの場合は粗さベクトルに直交している（すなわち、約９０度の角度である）と、４方向で低摩擦が得られた。第２のベクトルが長いベクトル又は粗さベクトルに平行であると、長いベクトル又は粗さベクトルに沿って低摩擦になり、短いベクトルに沿って高摩擦になった。第１のベクトルが長いベクトル又は粗さベクトルに平行であると、長いベクトルに沿ってわずかにより高い摩擦になり、短いベクトルに沿って高摩擦になった。したがって、この組合せは、横又は縦移動が望ましく、他の移動方向が望ましくない状況で使用される可能性が低い。トリコット編みと１００％ポリエステル超極細繊維は、すべてのベクトル組合せで、２方向で低摩擦となり、他の２方向で高摩擦となった。前述したとおり、第２のベクトルが粗さベクトルに平行又は直交しているとき、摩擦は、生地を横に移動すると低く、縦に移動すると高かった。これは特に望ましい。
【００７７】
表２：トリコット編みと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表２】
0006360497.tif 000003
【００７８】
実施例４
織生地は、サテン［８３％／１７％ポリエステル／綿］、炭素繊維糸を含む１００％ポリエステルタフタ、１００％ポリエステルタフタ（炭素繊維糸なし）、ＤＷＲ被覆１００％ポリエステル超極細繊維、及び１００％ポリエステル超極細繊維であった。試験した編生地は、実施例１の方法を用いた１００％ポリエステルマイクロメッシュであった（表３参照）。サテン及び炭素繊維糸を含む１００％ポリエステルタフタの場合、第１のベクトルが長いベクトルに直交していると、又は第２のベクトルが長いベクトルに平行であると、４方向で低摩擦が得られた。第１のベクトルが長いベクトルに平行であると、又は第２のベクトルが長いベクトルに直交していると、長いベクトルに沿って低摩擦になり、短いベクトルに沿って高摩擦になった。これは、４（全）方向の滑走を妨げるものではあるが、２方向の移動又は滑走の可能性をもたらすものである。残念ながら、より良好な横移動を与えるのは編みの裏面である。
【００７９】
同様に、ＤＷＲ被覆１００％ポリエステル超極細繊維生地とポリエステルマイクロメッシュは、２つの移動方向、例えば、横移動が望ましく、他の移動方向、例えば、縦方向が望ましくないときの使用に適しているであろう。というのは、第１のベクトルが長いベクトルに平行であると、又は第２のベクトルが長いベクトルに直交していると、長いベクトルに沿って低摩擦になり、短いベクトルに沿って高摩擦になったからである。炭素繊維を含むポリエステルタフタとマイクロメッシュの組合せも、２方向、例えば縦方向で良好な滑走能力、他の２方向、例えば横方向で高摩擦をもたらす一配向を有した。
【００８０】
表３：マイクロメッシュ編みと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表３】
0006360497.tif 000004
【００８１】
実施例５
織生地は、サテン［８３％／１７％ポリエステル／綿］、炭素繊維糸を含む１００％ポリエステルタフタ、１００％ポリエステルタフタ（炭素繊維糸なし）、ＤＷＲ被覆１００％ポリエステル超極細繊維、及び１００％ポリエステル超極細繊維であった。試験した編生地は、実施例１の方法を用いた８２％／１８％ポリエステルスパンデックスであった（表４参照）。それは、横編みジャージである。サテンと炭素繊維糸を含む１００％ポリエステルの両方は、第１又は第２のベクトルがそれぞれ長いベクトル又は粗さベクトルに直交していると、４つの移動方向をもたらした。炭素繊維糸を含むポリエステルも、ベクトルが平行配向であると、逆方向が高摩擦である縦方向の滑走をもたらした。この横編みジャージとＤＷＲ被覆１００％ポリエステル超極細繊維又は１００％ポリエステル超極細繊維生地は、第１のベクトルが粗さベクトルに平行又は直交していると、２つの移動方向（横）で低摩擦をもたらし、他の方向（縦）で高摩擦をもたらした。したがって、これらの組合せは、横移動が望ましく、縦移動が望ましくない状況で極めて有用である。
【００８２】
表４：８２％／１８％ポリエステルスパンデックスと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表４】
0006360497.tif 000005
【００８３】
実施例６
織生地は、サテン［８３％／１７％ポリエステル／綿］、炭素繊維糸を含む１００％ポリエステル、１００％ポリエステルタフタ（炭素繊維糸なし）、ＤＷＲ被覆１００％ポリエステル超極細繊維、及び１００％ポリエステル超極細繊維であった。試験した編生地は、実施例１の方法を用いた８５％／１５％ナイロンスパンデックスであった（表５参照）。それは、横編みジャージである。サテン及び炭素繊維糸を含む１００％ポリエステルは、第１又は第２のベクトルが長いベクトルに直交していると、４つの移動方向をもたらした。編生地と炭素繊維を含まない１００％ポリエステル（タフタ）の組合せは、すべての配向で低摩擦であった。サテンと１００％超極細繊維ポリエステルの両方は、生地のおもて面で、それぞれのベクトルの配向に応じて、低横摩擦及び高縦摩擦であった。これは、横移動が望ましく、縦移動が望ましくない状況で、特に有用である。ＤＷＲ被覆１００％ポリエステル生地は、さらに、第２のベクトルが粗さベクトルに直交していると、４つの移動方向をもたらした。ポリエステル超極細繊維生地は、すべての生地配向で、２つの移動方向が低摩擦に、２つの移動方向が高摩擦になった。特に、タフタは、すべての配向で低摩擦をもたらした。
【００８４】
表５：８５％／１５％ナイロンスパンデックスと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表５】
0006360497.tif 000006
【００８５】
実施例７
患者を移動させるためのアームチューブを提供する。図５に示した一般に５０で表されるアームチューブは、衣服と表面の両方と組み合わせて使用される。チューブは、端部が開いていても、閉じていてもよく、換言すれば、端部にミット（ｍｉｔｔ）を有するスリーブに似ていてもよいことに留意されたい。編生地衣服３６と織生地表面３８を使用することができ、又は編生地表面４０と織生地衣服４２を使用することができる。どちらの場合でも、アームチューブ５０の上側５２は、衣服を着た患者と低摩擦をもたらすように構成され、アームチューブ５０の下側５４は、表面に低摩擦をもたらすように構成される。したがって、衣服が機械編みであり、表面が織りである場合、アームチューブ５０の上側５２は織生地であり、アームチューブの下側５４は機械編みである。長いベクトルに対する第１及び第２のベクトルの配向は、表２〜５及び６〜１９のデータから、並びに要件に基づいて、決定することができる。例えば、安全のため、アームチューブと衣服の間の横移動のみを有し、患者が縦方向に滑らずに、使用者が患者の下にアームチューブを滑走できることが有利である場合もある。同様に表面とアームチューブの下側の間の横移動のみを有することが好ましい場合もあり、又は全移動方向が望ましい場合もある。
【００８６】
実施例８
車の座席の場合、座席と使用者の衣服の間の最低摩擦を可能にする座席上の生地の向きを車の長軸に対して約４５度であるように配置することが好ましい。これによって、使用者が車の長軸方向に顔を向けるように回転するのを過度に妨げずに、車への滑り込みを改善可能な配向がもたらされる。前述したとおり、最良の４方向の滑走をもたらす生地の組合せ、例えば、８７％／１３％ポリエステル／エラステイン又はマイクロメッシュとサテン又はタフタは、車の座席と衣服の組合せに最適であろう。
【００８７】
実施例９
生地は、編生地衣服３６と織生地表面３８として組み合わせることができ、織生地表面３８は、シート、車の座席カバー、椅子のカバー、長靴の内張り、靴の内張り、運動マットカバー、移動用ボードカバー、運動競技のパッド及びガード、装具及び支持具の内張りなどとすることができる。編生地衣服３６は、パジャマ、病衣、寝巻き、ショーツ、ボクサーパンツ、パンツ、スカート、ドレス、靴下、運動着、運動競技のパッド及びガードの下の袖及びすね当て、装具及び支持具などとすることができる。あるいは、生地は、編生地表面と織生地衣服において組み合わせることができ、編生地表面は、シート、車の座席カバー、椅子のカバー、長靴の内張り、靴の内張り、運動マットカバー、移動用ボードカバー、運動競技のパッド及びガード、装具及び支持具の内張りなどとすることができる。織生地衣服は、パジャマ、寝巻き、シャツ、ショーツ、ボクサーパンツ、パンツ、スカート、ドレス、靴下、運動着、運動競技のパッド及びガードの下の袖及びすね当て、装具及び支持具などとすることができる。第１及び第２のベクトルと長いベクトルの関係の面から、生地の選択とその配向の両方を上の表から決定することができる。さらに、必要に応じて、移動を妨げる方向に配向した、衣服又は同じ材料でできた表面に障壁領域を設けることもできる。例えば、２方向移動のみが望ましい、又は移動しないことが望ましい領域又は区域で包囲された全方向移動が望ましい領域が存在し得る。生地を慎重に選択することによってこれらの組合せを提供することができる。あるいは、本質的に高摩擦を有する異なる材料を使用することができるが、前述したとおり、こうして製造された衣服は異なる生地でできていることが一目瞭然である。
【００８８】
実施例１０
試験した編生地は、ウィッキング性がある抗菌処理された１００％ポリエステルインターロックであった。サテンと炭素繊維糸を含む１００％ポリエステルの両方は、第１又は第２のベクトルがそれぞれ長いベクトル又は粗さベクトルに直交していると、４つの移動方向に低摩擦をもたらした。サテン及びＤＷＲ被覆１００％ポリエステル超極細繊維は、ベクトルが平行配向であると、低摩擦の縦方向の滑走をもたらし、横方向の高摩擦をもたらした。ここでも、タフタは、配向に無関係に全方向で低摩擦をもたらした。
【００８９】
表６：ウィッキング性がある抗菌処理された１００％ポリエステルインターロックと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表６】
0006360497.tif 000007
【００９０】
実施例１１
編みは、ウィッキング性がある抗菌処理された１００％再生ポリエステルインターロックであった。サテンと炭素繊維糸を含む１００％ポリエステルの両方は、第１又は第２のベクトルがそれぞれ長いベクトル又は粗さベクトルに直交していると、４つの移動方向をもたらした。サテン及び炭素繊維糸を含む１００％ポリエステルも、ベクトルが平行配向であると、低摩擦の縦方向の滑走をもたらし、高摩擦の横移動をもたらした。ＤＷＲ被覆１００％ポリエステル超極細繊維も、ベクトルが平行配向であると、低摩擦の縦方向の滑走をもたらし、高摩擦の横移動をもたらした。これは、４方向の滑走を妨げるものではあるが、２方向の移動又は滑走の可能性をもたらすものである。ここでも、タフタは、配向に無関係に全方向で低摩擦をもたらした。
【００９１】
表７：ウィッキング性がある抗菌処理された１００％再生ポリエステルインターロックと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表７】
0006360497.tif 000008
【００９２】
実施例１２
編みは、ウィッキング性糸を含む１００％ポリエステルメッシュであった。サテンと炭素繊維糸を含む１００％ポリエステルの両方は、第１又は第２のベクトルがそれぞれ長いベクトル又は粗さベクトルに直交していると、４つの移動方向をもたらした。サテンは、ベクトルが平行配向であると、他の方向が高摩擦である縦方向の滑走ももたらした。これは、２方向の移動又は滑走の可能性をもたらすものである。ここでも、タフタは、配向に無関係に全方向で低摩擦をもたらした。
【００９３】
表８：ウィッキング性糸を含む１００％ポリエステルメッシュと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表８】
0006360497.tif 000009
【００９４】
実施例１３
編みは、ウィッキング性がある抗菌処理された４７％ナイロン、４７％ポリエステル、６％エラステインジャージ編みであった。サテン及び炭素繊維糸を含む１００％ポリエステルは、第１又は第２のベクトルが粗さベクトルに直交していると、４つの移動方向をもたらした。タフタ以外はすべて、第２のベクトルが粗さベクトルに対して平行配向であると、低摩擦の横滑走、及び高摩擦の縦移動をもたらした。これは、４方向の滑走を妨げるものではあるが、２方向（例えば、両方ではないが横又は縦方向）の移動又は滑走の可能性をもたらすものである。したがって、例えば、使用者が傾斜したベッドにいる場合、生地の配向は、横移動が容易になり、縦移動が妨げられるようなものであり、したがって使用者が適所から滑り、ベッドの足下に落ちることになる問題を軽減又は改善する。ここでも、タフタは、配向に無関係に全方向で低摩擦をもたらした。
【００９５】
表９：ウィッキング性がある抗菌処理された４７％ナイロン、４７％ポリエステル、６％エラステインジャージ編みと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表９】
0006360497.tif 000010
【００９６】
実施例１４
使用した編みは、ウィッキング性がある抗菌処理された８２％ポリエステル、１８％エラステインジャージ編みであった。サテンと炭素繊維糸を含む１００％ポリエステルの両方は、第１又は第２のベクトルがそれぞれ長いベクトル又は粗さベクトルに直交していると、４つの移動方向をもたらした。サテンは、ベクトルが平行配向であると、他の方向が高摩擦である横又は縦方向の滑走ももたらした。これは、４方向の滑走を妨げるものではあるが、２方向（例えば、両方ではないが横又は縦方向）の移動又は滑走の可能性をもたらすものである。したがって、例えば、使用者が傾斜したベッドにいる場合、生地の配向は、横移動が容易になり、縦移動が妨げられるようなものであり、したがって使用者が適所から滑り、ベッドの足下に落ちることになる問題を軽減又は改善する。ここでも、タフタは、配向に無関係に全方向で低摩擦をもたらした。
【００９７】
表１０：ウィッキング性がある抗菌処理された８２％ポリエステル、１８％エラステインジャージ編みと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表１０】
0006360497.tif 000011
＊横方向に低摩擦。
＊＊横の一方向に低摩擦、横の他方向に高摩擦、縦方向に高摩擦。機能上、これは、ベッドを横切る１方向の左右の移動を低摩擦とすることができ、ベッド下方へはより高い摩擦を有し、ベッド底部への不要な滑走を防止することができる点で、可動ベッドに理想的である。
【００９８】
実施例１５
編生地は、ウィッキング性がある抗菌処理された９２％ポリエステル、８％エラステイン（ジャージ編み）であった。サテンと炭素繊維糸を含む１００％ポリエステルの両方は、第１のベクトルがそれぞれ長いベクトル又は粗さベクトルに直交していると、４つの移動方向をもたらした。タフタを除いてすべて、ベクトルが平行配向であると、他の方向が高摩擦である横又は縦方向の滑走をもたらした（１００％ポリエステル超極細繊維は、第２のベクトルが平行配向であると、１方向に低摩擦ではなく中摩擦をもたらした）。これは、４方向の滑走を妨げるものではあるが、２方向（例えば、両方ではないが横又は縦方向）の移動又は滑走の可能性をもたらすものである。この編みは、優れた２方向の滑走をもたらし、横方向に低摩擦、縦方向に高摩擦、又はその逆が得られるように、多様な織生地と一緒に潜在的に使用することができると予想されるが、さほど重要な成果ではない。したがって、例えば、使用者が傾斜したベッドにいる場合、生地の配向は、横移動が容易になり、縦移動が妨げられるようなものであり、したがって使用者が適所から滑り、ベッドの足下に落ちることになる問題を軽減又は改善する。ここでも、タフタは、配向に無関係に全方向で低摩擦をもたらした。
【００９９】
表１１：ウィッキング性がある抗菌処理された９２％ポリエステル、８％エラステイン（ジャージ編み）と織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表１１】
0006360497.tif 000012
＊横方向に低摩擦。
【０１００】
実施例１６
編みは、１００％ポリエステルウィッキング性ピケであった。サテンと炭素繊維糸を含む１００％ポリエステルの両方は、第１のベクトルがそれぞれ長いベクトル又は粗さベクトルに直交していると、４つの移動方向をもたらした。それらは、ベクトルが平行配向であると、低摩擦の縦方向の滑走、及び横方向の高摩擦ももたらした。１００％ポリエステル超極細繊維も、ベクトルが平行配向であると、他の方向が高摩擦である縦方向の滑走をもたらした。ここでも、タフタは、配向に無関係に全方向で低摩擦をもたらした。
【０１０１】
表１２：１００％ポリエステルウィッキング性ピケ編みと織生地。数値は滑走方向の数を表し、４Ｌは全方向の低摩擦を示す。文字は摩擦を示し、Ｌは低摩擦であり、ＭＬは中低摩擦であり、Ｍは中摩擦であり、ＭＨは中高摩擦であり、Ｈは高摩擦である。
【表１２】
0006360497.tif 000013
【０１０２】
実施例１７
種々の編生地の結果の概要の示すところによれば、一般に、表面処理生地は、全方向の低摩擦、又は横及び縦方向の一方における低摩擦について良好な結果を与えない。ポリエステル−エラステイン混合物を含む生地は、これら両方に関して優れているように見える。特に、これらはすべてジャージ編みである。ピケ編みも良好であった。しかし、他の生地を用いた特定の組合せは、全方向の低摩擦と２方向の低摩擦及び他の２方向の高摩擦の一方若しくは他方又は両方の必要な特徴を与えると考えることができる。一般に、低摩擦−高摩擦の方向性は、第１及び第２のベクトルの１つ以上が長いベクトル又は粗さベクトルの１つに平行であるときに生じる。
【０１０３】
表１３：編生地の結果の概要。
【表１３】
0006360497.tif 000014
【０１０４】
実施例１８
織生地の結果の概要によれば、サテン及び炭素繊維糸を含む１００％ポリエステルは、全方向の低摩擦及び２方向の低摩擦と他の２方向の高摩擦をもたらす組合せの数が最大であった。全体として、すべての生地は、編みと組み合わせて、２方向の低摩擦と他の２方向の高摩擦をもたらす妥当な数の組合せを与えることができた。一般に、低摩擦−高摩擦の方向性は、第１及び第２のベクトルの１つ以上が長いベクトル又は粗さベクトルの１つに平行であるときに生じる。
【０１０５】
特に、ＤＷＲで処理した１００％ポリエステル超極細繊維は、８７％ポリエステル／１３％エラステイン編み又は１００％ポリエステルウィッキング性ピケ編みと組み合わせたときに、配向にかかわらず２方向の低摩擦と他の２方向の高摩擦をもたらした。この生地は、低摩擦−高摩擦方向性をもたらすのに優れた。１００％ポリエステルタフタは、全方向の低摩擦をもたらし、異なる方向における摩擦差をもたらすことができなかった。これは、炭素繊維糸を含むタフタにおける炭素繊維糸が、生地に方向性を付与するのに重要であることを示唆している。
【０１０６】
表１４：織生地の結果の概要
【表１４】
0006360497.tif 000015
【０１０７】
実施例１９
編みと織生地の組合せは好ましいが、ある状況では、織りと織り（ｗｅａｖｅ  ｏｎ  ｗｅａｖｅ）が好ましいこともある。したがって、これらの組合せを調べた。長い又は粗さベクトルが直交していると、織りの幾つかの組合せが全方向の低摩擦をもたらすことを本発明者らは見いだした。これはサテン織りとサテン織りの場合には、先行技術において既報であるので予想外ではないが、サテンと不均衡平織り、及び不均衡平織りと不均衡平織りでは、発見は予想外であった。重要なことに、一部の織りと織りの組合せは、２方向の低摩擦と他の２方向の高摩擦の方向特異的摩擦をもたらした。これは、ベクトルが平行であるときに生じる傾向にあった。
【０１０８】
表１５：サテンと織り。数値は滑走方向の数を表し、４Ｌは全方向の低摩擦を示す。文字は摩擦を示し、Ｌは低摩擦であり、ＭＬは中低摩擦であり、Ｍは中摩擦であり、Ｈは高摩擦である。
【表１５】
0006360497.tif 000016
【０１０９】
表１６：炭素繊維糸を含む１００％ポリエステルと織り。数値は滑走方向の数を表し、４Ｌは全方向の低摩擦を示す。文字は摩擦を示し、Ｌは低摩擦であり、ＭＬは中低摩擦であり、Ｍは中摩擦であり、Ｈは高摩擦である。
【表１６】
0006360497.tif 000017
【０１１０】
表１７：ＤＷＲ被覆１００％ポリエステル超極細繊維と織り。数値は滑走方向の数を表し、４Ｌは全方向の低摩擦を示す。文字は摩擦を示し、Ｌは低摩擦であり、ＭＬは中低摩擦であり、Ｍは中摩擦であり、Ｈは高摩擦である。
【表１７】
0006360497.tif 000018
【０１１１】
表１８：１００％ポリエステル超極細繊維と織り。数値は滑走方向の数を表し、４Ｌは全方向の低摩擦を示す。文字は摩擦を示し、Ｌは低摩擦であり、ＭＬは中低摩擦であり、Ｍは中摩擦であり、Ｈは高摩擦である。
【表１８】
0006360497.tif 000019
【０１１２】
実施例２０
編みと織生地の組合せは好ましいが、ある状況では、編みと編み（ｋｎｉｔ  ｏｎ  ｋｎｉｔ）が好ましいこともある。したがって、これらの組合せを調べた。粗さベクトルが直交していると、編みの幾つかの組合せが全方向の低摩擦をもたらすことを本発明者らは見いだした。これは、「光沢面」が一緒であり、機械方向が直交しているときに、トリコットに対してのみ報告されたにすぎないので、予想外の知見であった。最も注目すべきことに、８５％／１５％ナイロン／エラステイン、ジャージ編みは、ほぼすべての他の編生地と全方向の低摩擦をもたらした。重要なことに、一部の編みと編みの組合せは、２方向の低摩擦と他の２方向の高摩擦の方向特異的摩擦をもたらした。これは、ベクトルが平行であるときに生じる傾向にあった。ここでも、８５％／１５％ナイロン／エラステイン、ジャージ横編みは、この点で極めて有効であった。先行技術の教示にもかかわらず、ベクトルが互いに平行であるときに、極少数の組合せしか全方向で高摩擦を示さなかった。
【０１１３】
表１９：編みと編み。数値は滑走方向の数を表し、４Ｌは全方向の低摩擦を示す。文字は摩擦を示し、Ｌは低摩擦であり、ＭＬは中低摩擦であり、Ｍは中摩擦であり、Ｈは高摩擦である。
【表１９−１】
0006360497.tif 000020
【表１９−２】
0006360497.tif 000021
【０１１４】
実施例２１
異なる摩擦域を有する特殊生地が開発され、使用されることが企図される。かかる生地は、単一の生地内の異なる織り又は異なる編みからなるであろう。上表は、適切な組合せを使用することができるかどうかの予測を可能にする十分な情報を提供する。その場合、提供することになるのは、低横摩擦の１つ又は複数の区域と高縦摩擦の１つ又は複数の区域、高横摩擦の１つ又は複数の区域と低縦摩擦の１つ又は複数の区域、全方向高摩擦の１つ又は複数の区域と低摩擦の１つ又は複数の区域、全方向低摩擦の複数の区域と高横摩擦の複数の区域、全方向高摩擦の複数の区域と低横摩擦の複数の区域、全方向低摩擦の複数の区域と高縦摩擦の複数の区域、及び全方向高摩擦の複数の区域と低縦摩擦の複数の区域である。この手法の利点は、縫い目のない表面を、衣服上に戦略的に配置され、同じ材料でできた高及び低摩擦域を有する衣服と組み合わせることができる点にある。したがって、この衣服は、異なる摩擦レベルを与えるように異なる生地で作製されることもある衣服とは異なり、異なる区域を有するようには見えず、その表面は、摩耗を受けやすく使用者に対して圧力印加点となり得るであろう縫い目がない。
【０１１５】
実施例２２
両方向の良好な横移動、及び縦方向の１方向のみの良好な移動を可能にする組合せは、本明細書に記載のデータから、又は本明細書に記載のデータから推定することによって、開発できることが企図される。これは、使用者がベッドの中で向きを変え、ずりあがるのを助け、ベッドの足下に滑落するのを抑制するであろう。
【０１１６】
実施例２３
インターロック編み、特にポリエステルインターロック編みを、長い及び短いベクトルについて調べた。何も見いだされなかった。これは、快適で着脱が容易な衣類を作製するのに適切な材料であったので、この材料でできた衣服を織り材料と組み合わせる方法を探索した。この生地を研究する際に、それが粗さベクトルを有することを見いだした。粗さベクトルが織生地の長いベクトル（又は粗さベクトル）に直交する向きに調整されると、摩擦係数は、一般に全方向で低いが、長いベクトル（又は粗さベクトル）の方向に移動するとより低くなった。一方、２枚の生地のベクトルが平行であると、摩擦係数はより高かった。したがって、この組合せは、一方向のより高い摩擦と他方向の低摩擦を与えるように使用することができる。より低い摩擦のための角度は、約４５度から約１３５度であることが企図される。より高い摩擦のための角度は、高及び低摩擦を示すこの組合せ及びすべての組合せでは、約０度から約３５度であることが企図される。
【０１１７】
実施例２４
絹生地を用いた組合せを調べた。絹ジャージ編み及び絹平織りを一緒に試験した。絹平織りは粗さベクトルを有することを見いだした。ジャージ編みは第１及び第２のベクトルを有する。ベクトルを平行になるように調整すると、横方向に高摩擦、縦方向に低摩擦になった。ベクトルが直交すると、全方向で低摩擦であった。
【０１１８】
絹ジャージ編みとサテンの挙動は、他のジャージ編生地とサテンに同じである。
【０１１９】
絹平織りとサテンも試験した。ベクトルを平行になるように調整すると、横方向に高摩擦、縦方向に低摩擦になった。ベクトルが直交すると、全方向で低摩擦であった。
【０１２０】
実施例２５
他の天然繊維も、生地を作製するために正しく選択し、使用した場合、当業者には既知のように、本技術の組合せに使用できることが企図される。
【０１２１】
上記は本技術の一例である。当業者には既知のとおり、本発明の範囲を変えない変更が企図される。
【図１】
0006360497.tif 000022
【図２Ａ】
0006360497.tif 000023
【図２Ｂ】
0006360497.tif 000024
【図３】
0006360497.tif 000025
【図４】
0006360497.tif 000026
【図５】
0006360497.tif 000027